(57)【要約】【課題】  簡単な構造で耐摩耗性、耐靱性のある鍔付軸部材を得る。【解決手段】    軸部材に鍔部材が嵌着してなる鍔付軸部材において、鍔部材の両面側の嵌着部位もしくはいずれか一方の片面側の嵌着部位を斜め方向３０°〜７０°の範囲からレーザ照射して一周に渡って溶着する。レーザ照射の時間は１〜５ｓｅｃの連続照射で行う。溶着後は、溶着部の内部歪みを開放するために１８０°〜２２０°Ｃでの１〜２時間の焼き戻しを行う。【選択図】        図２
2006272425.tif 000002
【特許請求の範囲】
【請求項１】
軸部材に鍔部材が嵌着してなる鍔付軸部材において、前記鍔部材の両面側の嵌着部位もしくはいずれか一方の片面側の嵌着部位を斜め方向からレーザ照射して一周に渡って溶着したことを特徴とする鍔付軸部材。
【請求項２】
前記斜め方向からのレーザ照射角度は前記鍔部材の鍔面に対して３０°〜７０°であることを特徴とする請求項１に記載の鍔付軸部材。
【請求項３】
前記斜め方向からのレーザ照射の時間は１〜５ｓｅｃの連続照射であることを特徴とする請求項１又は２に記載の鍔付軸部材。
【請求項４】
前記軸部材は外径がφ１．０〜５．０ｍｍであり、溶着部の深さは０．４〜０．８ｍｍであることを特徴とする請求項１乃至３のいずれか１項に記載の鍔付軸部材。
【請求項５】
前記軸部材及び鍔部材の溶着部は焼き戻しマルテンサイト組織になっいることを特徴とする請求項１乃至４のいずれか１項に記載の鍔付軸部材。
【請求項６】
前記軸部材の材質は高炭素鋼であり、鍔部材の材質は高炭素鋼もしくはＳＵＳ材であることを特徴とする請求項１乃至５のいずれか１項に記載の鍔付軸部材。
【請求項７】
軸部材に鍔部材が嵌着してなる鍔付軸部材の製造方法において、
不活性ガス雰囲気の中で、前記鍔部材の両面側の嵌着部位、もしくはいずれか一方の片面側の嵌着部位を一周にわたって斜め方向から連続してレーザを照射して溶着させる工程と、
前記溶着部の内部歪みを開放する焼き戻し工程と、
を有することを特徴とする鍔付軸部材の製造方法。
【請求項８】
斜め方向からのレーザ照射角度は前記鍔部材の鍔面に対して３０°〜７０°であることを特徴とする請求項７に記載の鍔付軸部材の製造方法。
【請求項９】
前記斜め方向からの連続してのレーザ照射時間は１〜５ｓｅｃであることを特徴とする請求項７又は８に記載の鍔付軸部材の製造方法。
【請求項１０】
前記軸部材は外径がφ１．０〜５．０ｍｍであり、溶着部の深さは０．４〜０．８ｍｍであることを特徴とする請求項７乃至９のいずれか１項に記載の鍔付軸部材の製造方法。
【請求項１１】
前記溶着部の焼き戻しは１８０°〜２２０°の温度の中で１〜２時間行うことを特徴とする請求項７乃至１０のいずれか１項に記載の鍔付軸部材の製造方法。
【発明の詳細な説明】
【技術分野】
【０００１】
本発明は、レーザ溶接によつて鍔部材を接合した鍔付軸部材、及びその製造方法に関する。
【背景技術】
【０００２】
レーザ溶接は溶接時間が早いこと、微細溶接などの精密溶接が可能であること、熱歪みが少ないこと、異種金属の溶接が可能であること、などの特徴を有することから多くの装置関係の構成部品にレーザ溶接部品が用いられている。その中の一つの部品として、耐摩耗性を必要とする軸部材に鍔部材をレーザ溶接にて一体化し、鍔付軸部材として用いられるものがある。この鍔付軸部材の溶接構造を示す一つの技術として、下記の特許文献１に開示された技術を見ることができる。
【０００３】
【特許文献１】特開平１１−２４５０６５号公報
【０００４】
上記特許文献１に示されたところの従来技術の溶接構造を図３、図４を用いて説明する。図３は上記特許文献１に示されたところの溶接重ね継手の斜視図で、図４はその要部断面図を示している。図３、図４において、溶接重ね継手８は鍔部１１と首部１２とを持つフランジ部２と貫通穴を有するパイプ状の軸部３とから構成されていて、フランジ部２の穴１３に軸部３が圧入されている。そして、首部１２の部分でレーザ７を照射してのレーザ溶接された溶融部１おいてフランジ部２と軸部３とを溶着した構造を取っている。そして更に、溶融部１における希釈率（同一断面における、軸部３の溶融部面積／軸部３とフランジ部３との合計溶融部面積、とで表される）は１５〜４５％であることが好ましいとしている。
【発明の開示】
【発明が解決しようとする課題】
【０００５】
上記のレーザ溶接構造を取る溶接重ね継手８において、溶接重ね継手８を構成するところフランジ２にレーザ溶接を施すための首部１２を設けた形状を取っている。即ち、首部１２はレーザ溶接を施すために設けている。この首部１２を設けたフランジ２はプレス加工方法などで成形することができず、太いパイプ材や丸棒から削り出しでもって成形することになる。従って、部品製作の加工方法が制限され、部品製作コストも高くなってくる。また、鍔部１１の外径が大きくなってくると削り出しによる捨て去る材料分も多くなり、材料費のアップと共に材料費のムダも多く発生する。
【０００６】
更に、狭い空間スペース内に配設して用いる場合に、スペースに余裕がなくて首部を設けた構造が取れない場合にはこの溶接構造は全く用いることはできない。従って、首部のない鍔部のみの形状で強い溶接接合が可能なレーザ溶接構造が望まれる。
【０００７】
本発明は、上記課題に鑑みて成されたもので、その目的とする所は、シンプルな形状での鍔部材と軸部材との強い接合強度が得られるレーザ溶接構造を得ると共に、非常に安いコストで鍔付軸部材を製作できるようにすることにある。
【課題を解決するための手段】
【０００８】
上記課題を解決するための手段として、本発明の鍔付軸部材は、軸部材に鍔部材が嵌着してなる鍔付軸部材において、鍔部材の両面側の嵌着部位もしくはいずれか一方の片面側の嵌着部位を斜め方向からレーザ照射して一周に渡って溶着したことを特徴とするものである。また、ここでの斜め方向からのレーザ照射角度は鍔部材の鍔面に対して３０°〜７０°とし、レーザ照射時間は１〜５ｓｅｃの連続照射であることを特徴とするものである。
【０００９】
また、軸部材の外径を１．０〜５．０ｍｍの範囲に制限すると共に、溶着部の深さを０．４〜０．８ｍｍの範囲を好適とする。そして、軸部材及び鍔部材の溶着部が焼き戻しマルテンサイト組織になっいることを特徴とするものである。また、軸部材の材質は高炭素鋼であり、鍔部材の材質は高炭素鋼もしくはＳＵＳ材であることを特徴とする。
【００１０】
また、上記の鍔付軸部材の構成を得る本発明の製造方法は、軸部材に鍔部材が嵌着してなる鍔付軸部材の製造方法において、不活性ガス雰囲気の中で、鍔部材の両面側の嵌着部位、もしくはいずれか一方の片面側の嵌着部位を一周にわたって斜め方向から連続してレーザを照射して溶着させる工程と、溶着部の内部歪みを開放する焼き戻し工程と、
を有することを特徴とするものである。また、ここでの斜め方向からのレーザ照射角度は鍔部材の鍔面に対して３０°〜７０°であり、レーザ照射時間は１〜５ｓｅｃであることを特徴とするものである。そして、軸部材の外径をφ１．０〜５．０ｍｍの範囲に制限し、溶着部の深さは０．４〜０．８ｍｍの範囲を好適とするものである。また、溶着部の焼き戻しは１８０°〜２２０°Ｃの温度の中で１〜２時間行うことを特徴とするものである。
【発明の効果】
【００１１】
発明の効果として、本発明においては、鍔部材の両面側の嵌着部位もしくはいずれか一方の片面側の嵌着部位を斜め方向、３０°〜７０°の角度範囲からレーザ照射する。これによって、レーザ光が軸部材と鍔部材の両方に照射して双方の部材を溶融しての溶着が行われ、所要の溶着強度が得られる。３０°より小さい角度にあると鍔部材の溶融部分が浅くなり、軸部材との溶着部分が少なくなって溶着強度が得られない。更に、３０°より小さい角度にあると軸部材への溶融深度が深くなり、外径の小さい軸部材にあっては一周に渡ってレーザ照射を施すと溶融部分が繋がってしまい、加工時、その部分が強度的に弱くなって破損及び変形がし易くなる。逆に、照射角度が７０°より大きくなると軸部材の径方向の溶融部分が浅くなり、鍔部材方向の溶融部分が広くなり、加工時、鍔部材の全幅に対する溶融部分が広くなることから鍔部材の固定力が小さくなり、位置ズレを起こしたり、鍔部材の変形を起こしたりする。また、レーザの照射時間は１〜５ｓｅｃの範囲で行われるが、１ｓｅｃより短いと溶融深度が浅くなり溶着強度不足が発生する。逆に、５ｓｅｃより長いと溶融深度が深くなり、外径の小さい軸部材にあっては一周に渡って溶融部分が繋がってしまい、その部分が強度的に弱くなって破損し易くなる。また、このレーザ照射時間は軸部材の外径に応じて最適な時間を設定するのが好ましい。
【００１２】
また、本発明においては、軸部材の外径はφ１．０〜５．０ｍｍの範囲に制限する。φ１．０ｍｍより細くすると溶融部分が繋がってしまい、その部分は強度的に弱くなる。また、φ５．０ｍｍより太くすると放熱が多過ぎるようになり一周に渡っての溶着が難しくなってくる。一周に渡る均一な溶着強度が必要で、溶着不十分による溶着強度不足部分が部分的に発生すると、その部分から亀裂などの破損が発生してくる。また、軸部材の外径がφ１．０〜５．０ｍｍの範囲にあって、溶着部分の深さが０．４〜０．８ｍｍの範囲にあると接合強度が強くなり満足する強度の溶着が得られる。
【００１３】
また、本発明における軸部材や鍔部材は耐強度性や耐摩耗性の必要性から炭素鋼あるいは高炭素鋼材料を使用する。そして、不活性ガス雰囲気の中で、鍔部材の両面側の嵌着部位、もしくはいずれか一方の片面側の嵌着部位を一周にわたって斜め方向から連続してレーザを照射して溶着させて軸部材と鍔部材とを接合する。レーザ照射により溶融した部分は高温焼き入れと冷却が短時間で行われることより針状組織のあるマルテンサイト組織に変質する。しかし、このマルテンサイト組織は内部応力が大きく、靱性も低いことから１８０°〜２２０°Ｃでの、１〜２時間の焼き戻しを行って内部応力を除去し、靱性を高める。これによって、溶融部分、即ち、溶着部分は焼き戻しマルテンサイト組織になって、硬度が硬く、強靱性があって耐摩耗性に強い鍔付の軸部材が得られる。また、レーザ照射は連続発振による連続照射で行うのでクラックやブローホールなどの発生の少ない溶着仕上がりを得ることができる。また、アルゴンガスやヘリウムガス、窒素ガスなどの不活性ガスを用いての雰囲気内、あるいは、これらの不活性ガスを吹き付けの中でレーザ照射することで溶着部分の金属酸化を防止している。
【００１４】
以上の製造方法を取って軸部材と鍔部材とを溶接接合して鍔付軸部材を構成することによって、炭素含有量の多い高炭素鋼であっても応力歪みのない状態で接合することが可能となる。また、鍔部材は平坦な板からなることからプレス加工方法などで簡単に製作できる。部品コストを非常に安くすることができる。
【発明を実施するための最良の形態】
【００１５】
以下、本発明を実施するための最良の形態を図１、図２を用いて説明する。図１は本発明の実施形態に係る鍔付軸部材をレーザ照射している状態を模式的に描いた要部斜視図で、図２は図１に示す鍔付軸部材の要部断面図を示したものである。最初に、図１において、この鍔付軸部材２０は、軸部材２１と鍔部材２２とから構成されていて、軸部材２１と鍔部材２２とを圧入などの方法で嵌着し、その嵌着部位をレーザ照射してレーザ溶接によって軸部材２１と鍔部材２２とを一体化した構造を取っている。ここでの軸部材２１は丸棒のような形状に形成して摺動軸として用いている。鍔部材２２は軸部材２１と嵌着する穴２２ａを有して平板なるリング状の形状をなしている。また、軸部材２１と鍔部材２２は耐摩耗性や強靱性、耐蝕性などが要求されることから合金工具鋼や高速度工具鋼、マルテンサイト系ステンレス鋼などの焼き入れ処理ができる炭素含有量の多い材料を用いている。Ａはレーザ光を示している。レーザー光Ａの照射は、鍔部材２２の穴２２ａに軸部材２１を圧入などの方法で嵌着したコーナ部、即ち、鍔部材２２の片側の鍔面２２ｂと軸部材２１とが交差した嵌着部位Ｏにθの角度から一周に渡って照射する方法を取っている。
【００１６】
レーザはＹＡＧ（イットリウム・アルミニウム・ガーネット）レーザを用いる。レーザ発振器からのＹＡＧレーザ光を光ファイバ２６を介して出射ユニット２５に導き、出射ユニット２５からレーザ光Ａを図１に示すθの角度の位置から照射する。この時、レーザ光Ａの焦点は鍔部材２２の鍔面２２ｂと軸部材２１とが交差した嵌着部位（コーナ部）Ｏの位置になるように設定している。
【００１７】
レーザ溶接はアルゴンガスやヘリウムガス、窒素ガスなどの不活性ガスの雰囲気内、あるいは、これらの不活性ガスを吹き付けて行う。本実施形態においては、溶接ワーク（鍔付軸部材）を回転させながら行うことから、作業効率を考慮して大気圧の下で不活性ガスを吹き付けて行っている。溶接部位の酸化防止目的で不活性ガスを用いている。
【００１８】
また、レーザ発振は連続発振で行う。即ち、レーザ光Ａを連続的に出力して連続的に照射する方法を取る。この連続照射による溶接はクラックやブローホールの発生を抑え一周に渡って均一な溶接が得られる。また、小さい出力量で済む。
【００１９】
この鍔付軸部材２０のレーザ溶接は鍔付軸部材２０を回転させながら行う。鍔付軸部材２０の溶接位置が移動しないように位置を固定し、そして、鍔付軸部材２０が一定の速度で回転する装置を用いて鍔付軸部材２０を回転させる。
【００２０】
溶着強度（溶接強度のことを云う。以降は溶接のことを溶着と表現して説明する）はレーザ光Ａの照射角度θに強く影響を受ける。これは例えば、照射角度θが小さい角度であると軸部材２１に対しては深い深度でもって溶融するが、鍔部材２２に対する溶融部分は非常に少なくなる。そして、鍔部材２２と軸部材２１との溶着部分が少なくなって溶着強度は非常に弱くなってしまう。また、照射角度θを小さくすると鍔部材２２の溶融幅が広がり、鍔部材２２の熱放熱がし難くなり、鍔部材２２の変形を起こしたり、鍔部材２２の固定力が小さくなって位置ズレを起こしたりする。この照射角度θは鍔部材２２の鍔面２２ｂを基準にしての角度を指すが、本発明においては、この照射角度を３０°〜７０°の範囲を好適な範囲と設定する。この角度より外れると上記述べた如く溶着強度不足の問題が生じる。また、実験の結果では４５°〜５０°がより好適な範囲であることが判明した。
【００２１】
次に、本発明においては、軸部材２１の外径ｄをφ１．０〜５．０ｍｍに制限し、溶着深さｔを０．４〜０．８ｍｍに制限する。図２において、Ｃは溶着部を示しているが、この溶着部Ｃは、照射角度θからレーザ光Ａを一周に渡って照射すると軸部材２１の溶融部分２１ｃと鍔部材２２の溶融部分２２ｃとが現れ、この溶融部分２１ｃと溶融部分２２ｃとが接合し合って溶着部Ｃが形成され。そして、この溶着部Ｃは一周に渡って形成される。この溶着部Ｃの深さｔは溶着強度に影響を及ぼす。浅過ぎると溶着強度不足が起き、深過ぎると軸部材２１において溶融部分２１ｃが繋がってしまう。溶融部分が繋がると繋がった部分が脆くなり破断や曲がりなどが発生する。本発明においては、軸部材２１の外径ｄがφ１．０〜５．０ｍｍの下では溶着深さｔは０．４〜０．８ｍｍの範囲が所要の様着強度を得る上で好適な範囲になっている。
【００２２】
溶着の深さはレーザ光の出力と照射時間によって決まってくる。出力を大きくすると溶融の深さを深くすることができ、また、照射時間を長くすると溶融の深さを深くすることができる。しかしながら反面、この照射時間と出力はクラックやブローホールの発生にも影響を及ぼす。従って、照射時間と出力は好適な範囲を設定しなければならない。本発明においては、軸部材２１の外径ｄがφ１．０〜５．０ｍｍの下で溶着深さｔが０．４〜０．８ｍｍの範囲が得られる照射時間としては１．０〜５．０ｓｅｃの範囲で行うのが良い。また、出力は２００〜３００Ｗの範囲で行うのが良い。この範囲の中で溶着強度、そして、クラックやブローホールの発生具合などを見て照射時間と出力量を適宜に設定するようにする。
【００２３】
次に、本発明の鍔付軸部材２０の製造方法を説明する。本実施形態では大気中の中で窒素ガスを吹き付けながらレーザ照射を行っている。先ず、レーザ照射を行う前の準備として、軸部材２１と鍔部材２２とを嵌着した鍔付軸部材２０を回転装置にレーザ光Ａが鍔付軸部材２０の嵌着部位Ｏの位置に照射する位置に固定する。また、レーザ光Ａの出射ユニット２５は３０°〜７０°の角度範囲の中で前もって設定したθの照射角度が得られる位置に、そして、レーザ光Ａの焦点がＯの位置にくる位置に予め固定しておく。そして、鍔付軸部材２０を回転させながら一周に渡ってレーザ光ＡをＯの位置に照射して溶着を施す。照射時間は１．０〜５．０ｓｅｃの範囲の中で予め設定した時間で行う。また、出力は２００〜３００Ｗの範囲の中で予め設定した出力で行う。
【００２４】
レーザ照射が終わった後、鍔付軸部材２０を焼成炉に入れ、１８０°〜２２０°Ｃの下で１〜２時間放置して焼き戻しを施す。これは、短時間のレーザ照射によって急熱と急冷が施されることから、溶着部分は針状組織を持ったマルテンサイト組織になり内部応力を持って、しかも、脆さのある状態になっている。この内部応力を除去すると同時に靱性を持たせるために１８０°〜２２０°Ｃ下で１〜２時間の焼き戻しを行うと溶着部分は針状組織のない焼き戻しマルテンサイト組織に変質する。そして、硬度が硬く耐摩耗性の良い、靱性の高い溶着が得られる。
【００２５】
本実施形態においては、軸部材２１と鍔部材２２との溶着は鍔部材２２の鍔面２２ｂ側で行っているが、鍔面２２ｂの反対側の鍔面２２ｅ側で溶着を施しても良い。また、鍔面２２ｂと２２ｅの両側に溶着を施しても良い。両側に溶着を施すと尚一層の溶着強度が得られ、その接合強度は非常に強いものとなる。尚、両側で溶着を行う場合は、鍔部材２２の溶融部分が繋がらない程度に十分な厚みを持った鍔部材を使用する。鍔部材２２の厚み、溶着強度などを加味して両側溶着、片側溶着を選択すると良い。
【００２６】
以上、レーザによる軸部材２１と鍔部材２２との溶着方法を説明したが、軸部材２１及び鍔部材２２の個々の部材全体に耐摩耗性や耐靱性が求められる場合は、それぞれ個々の部材（軸部材２１、鍔部材２２）を予め熱処理を施して硬度を硬くし、内部応力を除去した状態の部材にして使用する。この熱処理は８００°〜８５０°Ｃの温度で部材を焼き入れし、１８０°〜２００°Ｃの温度で１〜２時間の焼き戻し処理を行うことによって、硬度が高く耐摩耗性や耐靱性のある特性のものが得られる。そして、この様に熱処理の施された軸部材２１と鍔部材２２とを用いて上記の製造方法で溶着した鍔付軸部材２０を形成する。
【００２７】
本実施形態においては、軸部材２１をフロートやプランジャーなどとして使用される丸棒形状で示したが、カム、歯車軸として使用される軸の両端が細径の軸形状であっても構わない。また更に、溶融深さを考慮されるならば円筒形状であっても構わない。
【００２８】
以上の製造方法を取ることにより溶着強度が強く、耐摩耗性や耐靱性のある鍔付軸部材を得ることができる。また、炭素含有量の多い高炭素鋼を用いてレーザ溶着して鍔付軸部材として用いることができる。軸部材は摺動軸として用いることから耐摩耗性や耐靱性を必要とするが、鍔部材は必ずしも軸部材と同等の特性を必要とするものではないので、その場合においては炭素含有量の少ない低炭素鋼を用いて鍔部材を形成しても何ら支障はない。また、鍔部材は平板状の形状でなることからプレス加工方法で簡単に形成することができる。また、量産が可能であることから製造コストは非常に安くすることができる。また、狭い空間スペースの中で十分利用することが可能になる。また、鍔部材が平板状を取ることにより、色々な形状のものをプレス加工方法でもって形成することができる。例えば、外形形状が四角や六角の形状のもの、鍔面に貫通穴を設けた形状のもの、鍔面に凹凸を設けた形状のもの、などを容易に形成することができる。
【実施例１】
【００２９】
本発明の実施例１として、軸部材と鍔部材は次の仕様のものを用いて鍔付軸部材を形成した。
軸部材・・・・材質：ＳＫ４、寸法：外形φ１．６ｍｍ、長さ３４ｍｍ、切削加工でブランク製作後、熱処理（焼き入れ、焼き戻し）により硬度Ｈｖ７５０にし、バレル研磨とメッキを施して軸部材を形成。
鍔部材・・・・材質：ＳＫ４、寸法：外形φ３．２ｍｍ、厚み０．７ｍｍ、プレス加工でブランク製作後、熱処理（焼き入れ、焼き戻し）により硬度Ｈｖ７５０にし、バレル研磨とメッキを施して鍔部材を形成。
上記の軸部材と鍔部材を圧入方法にて嵌着し、片側のみのレーザ照射を行う。レーザ照射は、照射角度４５°、出力２６０Ｗで照射時間は２．５ｓｅｃの照射を行い、その後に２００°Ｃ、２時間の焼き戻しを行った。結果は、溶着の深さは０．６５ｍｍの深さが得られ所要の溶着強度が得られた。また、クラックやブローホールの発生は見受けられず、評価はＯＫの判定であった。
【００３０】
実施例１にあって、鍔部材にＳＫ４の高炭素鋼を用いたが、ＳＵＳなどの材質の違った材料を使用しても構わない。ＳＵＳ材を使用した場合は溶着部の酸化が防止でき、後工程にて防錆のための再メッキをしなくて済む。
【実施例２】
【００３１】
実施例２は、実施例１と同じ仕様の軸部材と鍔部材を用いて、レーザ照射条件を変えた。照射角度は４５°、出力２２０Ｗの下で４．５ｓｅｃの照射を行い、その後に、２００°Ｃ、２時間の焼き戻しを行った。結果は、溶着の深さは０．６０ｍｍの深さが得られ、所要の溶着強度が得られた。また、クラックやブローホールの発生は見受けられず、評価はＯＫの判定であった。
【図面の簡単な説明】
【００３２】
【図１】本発明の実施形態に係る鍔付軸部材をレーザ照射している状態を模式的に描いた要部斜視図である。
【図２】図１に示す鍔付軸部材の要部断面図である。
【図３】従来技術として特許文献１に示されたところの溶接重ね継手の斜視図である。
【図４】図３に示された溶接重ね継手の要部断面図である。
【符号の説明】
【００３３】
２０    鍔付軸部材
２１    軸部材
２２    鍔部材
２２ａ  穴
２２ｂ、２２ｅ    鍔面
２５    出射ユニット
２６    光ファイバー
Ａ      レーザ光
Ｃ      溶着部
θ      照射角度
ｔ      深さ
ｄ      外径
【図１】
2006272425.tif 000003
【図２】
2006272425.tif 000004
【図３】
2006272425.tif 000005
【図４】
2006272425.tif 000006